(57)【要約】      （修正有）【課題】放射温度計を使用してガラス物品の温度を精度良く測定する方法を提供する。【解決手段】ガラス物品ＧＲが存在する空間の水蒸気量に基づいてガラス物品の放射率を決定する工程と、決定された放射率に基づいて放射温度計１２によりガラス物品の温度を測定する工程と、を備える。放射率を決定する工程では、冷却空間４の温度及び湿度から求めた水蒸気量を用いる。【選択図】図１
2020101436.tif 000002
【特許請求の範囲】
【請求項１】
ガラス物品の温度を放射温度計により測定する方法において、
前記ガラス物品が存在する空間の水蒸気量に基づいて前記ガラス物品の放射率を決定する工程と、
決定された前記放射率に基づいて前記放射温度計により前記ガラス物品の前記温度を測定する工程と、を備えることを特徴とするガラス物品の温度測定方法。
【請求項２】
前記放射率を決定する工程では、前記ガラス物品から前記放射温度計までの距離に基づいて前記放射率を決定する請求項１に記載のガラス物品の温度測定方法。
【請求項３】
前記放射率を決定する工程では、前記放射率と前記水蒸気量との関係を表す近似式に基づいて前記放射率を決定する請求項１又は２に記載のガラス物品の温度測定方法。
【請求項４】
前記放射温度計は、７．５〜８．５μｍの波長を有する赤外線を検出することにより前記ガラス物品の前記温度を測定する請求項１から３のいずれか一項に記載のガラス物品の温度測定方法。
【請求項５】
ガラス物品としてのガラスリボンを製造する方法であって、
前記ガラスリボンを成形する工程と、
成形された前記ガラスリボンを搬送する工程と、
搬送される前記ガラスリボンの温度を請求項１から４のいずれか一項に記載のガラス物品の温度測定方法により測定する工程と、を備えることを特徴とするガラス物品の製造方法。
【請求項６】
前記ガラスリボンを成形する工程では、ダウンドロー法によって成形炉の内部で前記ガラスリボンを成形し、
前記ガラスリボンを搬送する工程では、成形された前記ガラスリボンを徐冷する徐冷空間を有する徐冷炉と、徐冷された前記ガラスリボンを冷却する冷却空間と、を通過させ、
前記冷却空間は、前記徐冷炉の下方位置で前記徐冷炉と連通し、
前記ガラスリボンの温度を測定する工程では、前記徐冷炉を通過する前記ガラスリボンの温度を測定し、
前記放射率を決定する工程では、前記冷却空間の温度及び湿度から求めた前記水蒸気量を用いる請求項５に記載のガラス物品の製造方法。
【請求項７】
前記徐冷炉は、前記徐冷空間を区画する壁部を備え、
前記壁部は、前記ガラスリボンと前記放射温度計との間に配される窓部を備え、
前記ガラスリボンの前記温度を測定する工程は、前記窓部の透過率に基づいて前記放射率を補正する工程を備える請求項５又は６に記載のガラス物品の製造方法。
【請求項８】
前記ガラスリボンを成形する工程では、ロールアウト法により一対の成形用ロールで前記ガラスリボンを成形する請求項５に記載のガラス物品の製造方法。
【発明の詳細な説明】
【技術分野】
【０００１】
本発明は、ガラス物品の温度を測定する方法及びガラス物品を製造する方法に関する。
【背景技術】
【０００２】
ガラス板等のガラス物品を製造する方法として、例えばオーバーフローダウンドロー法やフロート法が挙げられる。
【０００３】
オーバーフローダウンドロー法では、断面が略くさび形の成形体の上部に設けられたオーバーフロー溝に溶融ガラスを流し込み、このオーバーフロー溝から両側に溢れ出た溶融ガラスを成形体の両側の側壁部に沿って流下させながら、成形体の下端部で融合一体化し、ガラスリボンを連続成形する。
【０００４】
オーバーフローダウンドロー法を用いるガラス板の製造装置としては、特許文献１に開示されるように、成形体を内部に有する成形炉と、成形炉の下方に設置される徐冷炉と、徐冷炉の下方に設けられる冷却部及び切断部とを備えたものがある。この製造装置は、成形体によってガラスリボンを成形し、このガラスリボンを徐冷炉に通過させてその内部歪みを除去し、冷却部で室温まで冷却した後に、切断部でこのガラスリボンを切断することで、所定寸法のガラス板を製造する。
【０００５】
フロート法では、溶融炉で加熱溶融された溶融ガラスを、供給流路を通じてフロートバスの溶融錫上に供給することでガラスリボンを成形する。
【０００６】
フロート法を用いるガラス板の製造装置としては、特許文献２に開示されるように、ガラスリボンを成形するフロートバスと、成形炉に接続される徐冷炉とを備えたものがある。徐冷炉は、内部に配置されるロール等の搬送手段と、大気開放された搬出口とを備える。この製造装置は、フロートバスで成形されたガラスリボンを徐冷炉内に導入して搬送手段によって搬送しながら徐冷し、その後、当該ガラスリボンを搬出口から取り出してさらに冷却する。
【０００７】
ガラスリボンの徐冷処理が適切に行われるために、ガラスリボンの温度を測定する工程が必要となる場合がある。例えば特許文献２では、徐冷炉内で搬送されるガラスリボンの温度を測定するための赤外放射温度計（赤外線温度計）が開示されている（同文献の段落００４０参照）。
【先行技術文献】
【特許文献】
【０００８】
【特許文献１】特開２０１２−１９７１８５号公報
【特許文献２】特開２０１１−１５７２３４号公報
【発明の概要】
【発明が解決しようとする課題】
【０００９】
上記のように放射温度計を使用して温度測定を行う場合、当該ガラスリボンの温度を正確に測定することが困難であった。
【００１０】
本発明は、上記の事情に鑑みて為されたものであり、放射温度計を使用してガラス物品の温度を精度良く測定することを技術的課題とする。
【課題を解決するための手段】
【００１１】
本発明は上記の課題を解決するためのものであり、ガラス物品の温度を放射温度計により測定する方法において、前記ガラス物品が存在する空間の水蒸気量に基づいて前記ガラス物品の放射率を決定する工程と、決定された前記放射率に基づいて前記放射温度計により前記ガラス物品の前記温度を測定する工程と、を備えることを特徴とする。
【００１２】
ガラス物品から放射されるエネルギはガラス物品が存在する空間に含まれる水蒸気（Ｈ２Ｏ）によって幾分吸収される。本発明では、ガラス物品が存在する空間の水蒸気量を求め、当該水蒸気量に基づいてガラス物品の放射率を決定することで、水蒸気によるエネルギ吸収に伴う放射温度計の測定誤差を可及的に低減できる。これにより、ガラス物品の温度を精度良く測定できる。
【００１３】
前記放射率を決定する工程では、前記ガラス物品から前記放射温度計までの距離に基づいて前記放射率を決定できる。ガラス物品から放射温度計が離れる程、水蒸気に吸収されるエネルギが増大する。本発明のように、ガラス物品から放射温度計までの距離（光路長）に応じて放射率を決定すれば、水蒸気によるエネルギ吸収に伴う放射温度計の測定誤差を可及的に低減でき、精度の良い温度測定が可能になる。
【００１４】
前記放射率を決定する工程では、前記放射率と前記水蒸気量との関係を表す近似式に基づいて前記放射率を決定できる。これにより、放射率を効率良く決定できる。
【００１５】
前記放射温度計は、７．５〜８．５μｍの波長を有する赤外線を検出することにより前記ガラス物品の前記温度を測定してもよい。この波長域ではガラス物品の放射率が高いため、エネルギの透過、反射の影響を考慮する必要がなくなる。これにより、ガラス物品の温度を精度良く測定できる。また、上記波長域では、大気の透過率がある程度高いので、ガラス物品の温度を安定して測定できる。
【００１６】
本発明は上記の課題を解決するためのものであり、ガラス物品としてのガラスリボンを製造する方法であって、前記ガラスリボンを成形する工程と、成形された前記ガラスリボンを搬送する工程と、搬送される前記ガラスリボンの温度を、上記したガラス物品の温度測定方法により測定する工程と、を備えることを特徴とする。
【００１７】
かかる構成によれば、成形されたガラスリボンの温度を精度良く測定することで、ガラスリボンの温度管理を正確に行うことができる。これにより、製造されるガラスリボンの品質を向上できる。
【００１８】
本発明に係るガラス物品の製造方法において、前記ガラスリボンを成形する工程では、ダウンドロー法によって成形炉の内部で前記ガラスリボンを成形し、前記ガラスリボンを搬送する工程では、成形された前記ガラスリボンを徐冷する徐冷空間を有する徐冷炉と、徐冷された前記ガラスリボンを冷却する冷却空間と、を通過させ、前記冷却空間は、前記徐冷炉の下方位置で前記徐冷炉と連通し、前記ガラスリボンの温度を測定する工程では、前記徐冷炉を通過する前記ガラスリボンの温度を測定し、前記放射率を決定する工程では、前記冷却空間の温度及び湿度から求めた前記水蒸気量を用いてもよい。
【００１９】
つまり、ダウンドロー法における徐冷炉の内部は高温であり、冷却空間からの上昇気流の影響もあって、水蒸気量を算出するための湿度の正確な測定が困難となる。冷却空間は徐冷炉と連通していることから、この徐冷炉内の水蒸気量は、冷却空間内の水蒸気量とほぼ等しい。このため、例えば、冷却空間の水蒸気量として徐冷炉内の水蒸気量を代用すれば、ガラス物品の高精度な温度測定が可能となる。そのため、冷却空間における温度及び湿度を測定し、当該温度及び湿度に基づいて冷却空間の水蒸気量を算出することが好ましい。
【００２０】
本発明に係るガラス物品の製造方法において、前記徐冷炉は、前記徐冷空間を区画する壁部を備え、前記壁部は、前記ガラスリボンと前記放射温度計との間に配される窓部を備え、前記ガラスリボンの前記温度を測定する工程は、前記窓部の透過率に基づいて前記放射率を補正する工程を備えてもよい。これにより、放射温度計は、窓部を通過する赤外線を検出する場合であっても、ガラス物品の温度を精度良く測定できる。
【００２１】
本発明に係るガラス物品の製造方法において、前記ガラスリボンを成形する工程では、ロールアウト法により一対の成形用ロールで前記ガラスリボンを成形してもよい。かかる構成によれば、成形用ロールによって成形されたガラスリボンの温度を精度良く測定できる。
【発明の効果】
【００２２】
本発明によれば、放射温度計を使用してガラス物品の温度を精度良く測定することができる。
【図面の簡単な説明】
【００２３】
【図１】第一実施形態に係るガラス物品の製造装置を示す断面図である。
【図２】ガラス物品の製造装置の要部を示す断面図である。
【図３】ガラス物品の製造方法に係るフローチャートである。
【図４】水分量と放射率との関係を表すグラフである。
【図５】ガラス材料が放出する赤外線の波長と、放射率との関係を表すグラフである。
【図６】第二実施形態に係るガラス物品の製造装置を示す斜視図である。
【発明を実施するための形態】
【００２４】
以下、本発明を実施するための形態について、図面を参照しながら説明する。図１乃至図５は、本発明に係るガラス物品の温度測定方法及び製造方法の第一実施形態を示す。
【００２５】
図１は、ガラス物品の製造装置を示す縦断面図である。この製造装置１は、オーバーフローダウンドロー法によって、ガラスリボンＧＲを連続成形し、当該ガラスリボンＧＲを切断してガラス板ＧＳを製造するものである。ガラスリボンＧＲの成形方法は、オーバーフローダウンドロー法に限定されるものではなく、スロットダウンドロー法やリドロー法などの他のダウンドロー法であってもよい。
【００２６】
ガラスリボンＧＲを切断して得られるガラス板ＧＳは、例えば液晶ディスプレイ、有機ＥＬディスプレイなどのフラットパネルディスプレイ、太陽電池、タッチパネル、照明などの各種デバイスの基板やカバー等のガラス物品として利用される。本実施形態において、「ガラス物品」には、このガラス板ＧＳの他、ガラスリボンＧＲも含まれるものとする。
【００２７】
図１に示すように、製造装置１は、溶融ガラスＧＭをガラスリボンＧＲに連続的に成形する成形炉２と、成形炉２の下方に設けられる徐冷炉３（アニーラ）と、徐冷炉３の下方に設けられる冷却部４と、冷却部４の下方に設けられる切断部５と、を備える。
【００２８】
成形炉２は、炉壁（壁部）２ａにより区画される内部空間に成形体６とエッジローラ７とを備える。成形体６は、上端部にオーバーフロー溝６ａが形成された断面視略楔形状を有する。エッジローラ７は、成形体６の直下に配置されており、当該成形体６により成形された溶融ガラスＧＭを表裏両側から挟む対のローラである。
【００２９】
成形炉２は、成形体６のオーバーフロー溝６ａの上方から溢出した溶融ガラスＧＭを、両側面に沿ってそれぞれ流下させ、下端部６ｂで合流させて板状に成形する。エッジローラ７は、溶融ガラスＧＭの幅方向収縮を規制して所定幅のガラスリボンＧＲとする。エッジローラ７と接触するガラスリボンＧＲの幅方向両端部には、その幅方向中央部（製品部）よりも相対的に厚肉となる耳部が形成される。
【００３０】
徐冷炉３は、成形炉２で成形されたガラスリボンＧＲを歪点以下の温度まで徐冷しながら、ガラスリボンＧＲの内部歪を除去する。徐冷炉３は、成形炉２の炉壁２ａと一体に構成される炉壁（壁部）３ａを有する。図１に示すように、徐冷炉３は、この炉壁３ａにより区画されるとともに成形炉２の内部空間と連通する内部空間（徐冷空間）を有する。
【００３１】
図１及び図２に示すように、徐冷炉３の炉壁３ａの内面には、上下方向に温度勾配を構成するためのヒータ８が設けられている。炉壁３ａは、厚さ方向に貫通する孔９と、この孔９を閉塞する窓部１０とを有する。窓部１０は、放射温度計１２の測定波長における透過率が高い材料により構成される。窓部１０は、例えばフッ化カルシウム又はフッ化バリウムにより板状に構成されるが、窓部１０の形状及び材料はこの態様に限定されない。
【００３２】
徐冷炉３の内部にはアニーラローラ１１が配されている。アニーラローラ１１は、上下方向に沿って間隔をおいて複数段に配列される対のローラである。アニーラローラ１１は、ガラスリボンＧＲの幅方向両端部を表裏両側から挟持し、当該ガラスリボンＧＲを下方に案内（搬送）する。
【００３３】
徐冷炉３の外部（炉壁３ａの外側）には、ガラスリボンＧＲの温度を測定する放射温度計１２と、放射温度計１２に接続される演算装置１３とが配置されている。
【００３４】
放射温度計１２は、サーモグラフィカメラにより構成される。サーモグラフィカメラは、集光レンズ、検知素子及びマイクロコンピュータ等を内蔵しており、ガラスリボンＧＲから放射される赤外線を検出し、そのエネルギ量を温度に変換することで、ガラスリボンＧＲの測定位置における熱分布図のデータを取得する。なお、放射温度計１２としては、サーモグラフィカメラに限定されず、他の温度計を用いることができる。放射温度計１２は、測定した熱分布図に係るデータを演算装置１３に送信できる。
【００３５】
放射温度計１２は、徐冷炉３の窓部１０に対向するように配置される。放射温度計１２は、窓部１０に接触し、又は近接するように配置される。
【００３６】
演算装置１３は、例えばＣＰＵ、ＲＯＭ、ＲＡＭ、ＨＤＤ、モニタ、入出力インターフェース等の各種ハードウェアを実装するコンピュータ（ＰＣ等）を含む。演算装置１３は、各種の演算を実行する演算処理部（ＣＰＵ）と、各種のデータを格納する記憶部（ＲＯＭ、ＲＡＭ、ＨＤＤ等）と、演算結果を表示する表示部１３ａ（モニタ）とを備える。
【００３７】
冷却部４は、徐冷炉３で徐冷されたガラスリボンＧＲを室温付近まで冷却する。冷却部４の内部空間（冷却空間）は、徐冷炉３と連通している。冷却部４は、ガラスリボンＧＲの幅方向両端部を表裏両側から挟持する支持ローラ１４を備える。支持ローラ１４は、上下方向に沿って間隔をおいて複数段に配列される対のローラである。支持ローラ１４は、ガラスリボンＧＲを下方の切断部５へと案内（搬送）する。
【００３８】
冷却部４の内部空間には、温度計１５と湿度計１６とが設けられている。温度計１５及び湿度計１６は、例えばバイメタル式のものが使用されるが、この態様に限定されない。温度計１５は、冷却部４の内部空間の温度を測定し、湿度計１６は、当該内部空間の相対湿度を測定する。
【００３９】
切断部５は、冷却部４から下方に移送されるガラスリボンＧＲを切断する折割装置１７を有する。折割装置１７は、ガラスリボンＧＲを切断することで、矩形状のガラス板ＧＳを形成する。切断部５の内部空間は、上方の冷却部４における内部空間と連通している。
【００４０】
以下、上記構成の製造装置１によりガラス板ＧＳ（ガラスリボンＧＲ）を製造する方法について説明する。
【００４１】
本方法は、図３に示すように、成形工程Ｓ１、徐冷工程Ｓ２、測定工程Ｓ３、冷却工程Ｓ４、および切断工程Ｓ５を備える。
【００４２】
成形工程Ｓ１では、成形炉２内の成形体６に供給された溶融ガラスＧＭがオーバーフロー溝６ａから溢れ出て、当該成形体６の両側面を伝って流下する。下方に流れる溶融ガラスＧＭは、成形体６の下端部６ｂにおいて融合一体化し、板状に成形される。エッジローラ７は、この溶融ガラスＧＭの幅方向端部を挟持して下方に案内する。これにより、所定幅のガラスリボンＧＲが徐冷炉３へと送られる。
【００４３】
徐冷工程Ｓ２では、成形炉２から下降してきたガラスリボンＧＲが徐冷炉３の内部空間（徐冷空間）を通過する。ガラスリボンＧＲは、アニーラローラ１１によって下方に搬送されながら所定の温度勾配に従い徐冷され、その内部歪みが除去される。
【００４４】
測定工程Ｓ３では、冷却部４に配置されている温度計１５及び湿度計１６により、冷却部４内の温度及び湿度が測定される。測定された温度及び湿度に係るデータは、演算装置１３に入力される。温度及び湿度のデータは、演算装置１３のオペレータにより当該演算装置１３に入力されてもよく、温度計１５及び湿度計１６により温度（℃）及び湿度（相対湿度、単位：％）のデジタルデータを取得し、有線通信又は無線通信により演算装置１３に直接入力されてもよい。
【００４５】
データが入力されると、演算装置１３の演算処理部は、記憶部に保存されている演算プログラムにより、冷却部４の温度に基づいて冷却部４内の飽和水蒸気量（ｇ／ｍ３）を算出する。さらに演算処理部は、冷却部４内の湿度及び飽和水蒸気量に基づいて、冷却部４内の水蒸気量（絶対湿度、単位：ｇ／ｍ３）を算出する。
【００４６】
上記のように成形炉２、徐冷炉３、冷却部４及び切断部５が相互に連通していることから、製造装置１に係る建屋の内部には、これらの構成要素２〜５を一体的に含む一つの空間が形成されている。製造装置１の建屋内では、成形炉２、徐冷炉３、冷却部４及び切断部５の間で空気の対流が生じていることから、水蒸気量が一定となる。したがって、徐冷炉３の水蒸気量は、冷却部４の水蒸気量とほぼ等しい。
【００４７】
図４は、無アルカリガラス、結晶化ガラス、及びソーダガラスの各材料に関し、放射される赤外線の波長と放射率との関係を表すグラフである。なお、本明細書において、無アルカリガラスとは、アルカリ成分（アルカリ金属酸化物）が実質的に含まれていないガラスのことであって、具体的には、アルカリ成分の重量比が３０００ｐｐｍ以下のガラスのことである。本発明におけるアルカリ成分の重量比は、好ましくは１０００ｐｐｍ以下であり、より好ましくは５００ｐｐｍ以下であり、最も好ましくは３００ｐｐｍ以下である。
【００４８】
図４から明らかなように、いずれのガラスについても、波長が５〜８．５μｍの範囲で高い放射率（８０％以上）を示す。放射率が高いと、ガラスリボンＧＲの透過率、反射率を考慮する必要がなく、効率的で高精度な温度測定を行うことができる。したがって、放射温度計１２で測定する場合における波長は、５〜８．５μｍが好ましい。放射率を９０％以上とする観点から波長が８．３５μｍ以下であることがより好ましく、放射率を９５％以上とする観点から波長が８．２５μｍ以下であることが最も好ましい。波長が７．５以上であれば、大気の透過率がある程度高いので、ガラス物品の温度を安定して測定できる。このため、波長は、７．５μｍ以上であることがより好ましい。
【００４９】
従来の放射温度計１２によるガラスリボンＧＲの温度測定では、ガラスリボンＧＲから放射されたエネルギが徐冷炉３の内部空間に存在する水分により吸収されてしまい、ガラスリボンＧＲの温度を正確に測定することが困難であった。波長が５〜８．５μｍである場合、水分によるエネルギの吸収がさらに大きくなる。このため、本実施形態によるガラスリボンＧＲの温度測定では、この水蒸気によるエネルギの吸収による放射温度計１２の測定誤差を抑制すべく、ガラスリボンＧＲの測定箇所が存在する徐冷炉３内の水蒸気量に基づいて放射率を演算装置１３により決定する（決定工程）。
【００５０】
放射温度計１２は、ガラスリボンＧＲから離れる程、水蒸気によるエネルギ吸収の影響を受けやすくなる。このため、ガラスリボンＧＲから放射温度計１２までの距離Ｄ（図２参照）を加味して放射率を決定することが好ましい。そこで、本実施形態では、演算装置１３の演算処理部は、放射温度計１２とガラスリボンＧＲの距離Ｄ（ｍ）に徐冷炉３内部の水蒸気量（ｇ／ｍ３）に乗じることにより、ガラスリボンＧＲから放射温度計１２までの空間の水分量（ｇ／ｍ２）を算出する。ここで、本明細書において、水分量は、ガラスリボンＧＲから放射温度計１２までの空間に存在する単位面積当たりの水蒸気量を表す。
【００５１】
前述の通り、徐冷炉３の水蒸気量は、冷却部４の水蒸気量とほぼ等しいので、演算装置１３の演算処理部は、徐冷炉３内部の水蒸気量として、冷却部４（冷却空間）内の水蒸気量を代用してもよい。厳密には、徐冷炉３の温度は冷却部４の温度よりも高いので、熱膨張の影響で徐冷炉３の単位体積当たりの水蒸気量は冷却部４の単位体積当たりの水蒸気量よりも低い。このため、徐冷炉３の温度と冷却部４の温度との温度差に基づいて冷却部４の水蒸気量を補正して徐冷炉３の水蒸気量とすることが好ましい。これにより、ガラスリボンＧＲの温度測定の精度をより高めることができる。温度差に基づく水蒸気量の補正を行う場合、例えばＭ１＝Ｍ２×Ｄ×（Ｔ１／Ｔ２）＾（１／３）によって水分量Ｍ１（ｇ／ｍ２）を算出すればよい。ここで、Ｍ２は冷却部４の水蒸気量（ｇ／ｍ３）、ＤはガラスリボンＧＲの距離Ｄ（ｍ）、Ｔ１は冷却部４の温度（Ｋ）、Ｔ２は徐冷炉３の温度（Ｋ）である。徐冷炉３の温度Ｔ２（Ｋ）には、例えば、徐冷炉３のうちで放射温度計１２の設置位置周辺に徐冷炉３の内部雰囲気の温度を測定する温度計を設置し、その測定値を用いればよい。
【００５２】
ガラスリボンＧＲから放射温度計１２までの距離Ｄは、ガラスリボンＧＲから窓部１０までの距離と、窓部１０から放射温度計１２までの距離の和である。放射温度計１２を窓部１０に接触させている場合、或いはガラスリボンＧＲから窓部１０までの距離（水分量）に対して窓部１０から放射温度計１２までの距離（水分量）が占める割合が十分に小さい場合（放射温度計１２を窓部１０に近接させている場合）には、ガラスリボンＧＲから窓部１０までの距離を当該距離Ｄとしてもよい。
【００５３】
演算装置１３の記憶部には、ガラスリボンＧＲから放射温度計１２までの空間の水分量と放射率との関係を示すデータテーブルが保存されている。このデータは、試験炉内を所定の湿度及び温度に設定することで試験体から放射温度計までの空間の水分量を変化させながら、試験炉内に配置される試験体を放射温度計で測定することにより取得されたものである。
【００５４】
図５は、記憶部に保存されるデータテーブルに基づいて作図されたガラスリボンＧＲから放射温度計１２までの空間の水分量と放射率との関係を示すグラフである。演算処理部は、記憶部に保存されているデータテーブルに基づいて、このグラフを表示部１３ａに表示させる。このグラフには、測定データに係る曲線（実線で示す）、測定データに基づく近似曲線ＡＣ（二点鎖線で示す）、近似曲線を表す近似式ＡＦが含まれる。演算装置１３の演算処理部は、算出した水分量及びこの近似式ＡＦにより、ガラスリボンＧＲの放射率を決定する。
【００５５】
測定工程Ｓ３では、放射温度計１２とガラスリボンＧＲとの間に窓部１０を介在させて測定を行うため、当該窓部１０によるエネルギの吸収を考慮し、ガラスリボンＧＲの放射率を演算装置１３により補正する。演算装置１３の記憶部には、窓部１０の透過率に係るデータが保存されている。演算装置１３の演算処理部は、上記の演算により求めた放射率に、窓部１０の透過率を乗じて当該放射率を補正する。補正された放射率は演算装置１３によって放射温度計１２に入力される。
【００５６】
ガラスリボンＧＲから放射された赤外線は、窓部１０を透過して炉壁３ａの外側に位置する放射温度計１２に検出される。放射温度計１２は、演算処理部により決定された放射率に基づいてガラスリボンＧＲの温度を測定する。放射温度計１２は、測定した温度データを演算装置１３に送信する。演算装置１３の演算処理部は、受信した温度データに基づいて、ガラスリボンＧＲの測定位置における熱分布図を表示部１３ａに表示させる。
【００５７】
冷却工程Ｓ４において、徐冷炉３を通過したガラスリボンＧＲが冷却部４に導入される。ガラスリボンＧＲは、支持ローラ１４によって下方に搬送されながら、自然冷却によってさらに冷却される。
【００５８】
切断工程Ｓ５では、冷却部４を通過したガラスリボンＧＲが切断部５に導入される。ガラスリボンＧＲは折割装置１７により切断され、これにより所定寸法のガラス板ＧＳが形成される。その後、必要に応じ、ガラス板ＧＳの幅方向の両端に形成された耳部を切断して除去する処理や、ガラス板ＧＳの検査が行われる。
【００５９】
以上説明した本実施形態によれば、測定工程Ｓ３において、ガラスリボンＧＲが存在する徐冷空間の水蒸気量に応じてガラスリボンＧＲの放射率を決定することで、水蒸気によるエネルギ吸収に伴う放射温度計１２の測定誤差を可及的に低減できる。したがって、ガラス物品としてのガラスリボンＧＲの温度を精度良く測定できる。また、ガラスリボンＧＲの温度を正確に測定することで、徐冷工程Ｓ２におけるガラスリボンＧＲの温度管理を精度良く行うことができる。これにより、品質が安定したガラスリボンＧＲ及びガラス板ＧＳを効率良く製造できる。
【００６０】
図６は、本発明の第二実施形態を示す。上記の第一実施形態では、オーバーフローダウンドロー法によってガラスリボンＧＲを成形する例を示したが、本実施形態では、ロールアウト法によってガラスリボンＧＲを成形する。
【００６１】
本実施形態の製造装置１は、第一実施形態と同様に、放射温度計１２と、放射温度計１２に接続された演算装置１３と、温度計１５と、湿度計１６と、を備える。本実施形態の製造装置１は、一対の成形用ロール１８と、成形されたガラスリボンＧＲを所定の方向に搬送する複数の搬送ロール１９と、をさらに備える。
【００６２】
一対の成形用ロール１８は、一定の間隔をおいて配置されており、その間に溶融ガラスＧＭを通過させることで、ガラスリボンＧＲを成形する。複数の搬送ロール１９は、水平方向に間隔をおいて配置されている。搬送ロール１９は、成形用ロール１８によって成形されたガラスリボンＧＲの搬送方向を鉛直方向から水平方向に変更する。
【００６３】
以下、本実施形態に係る製造装置１によってガラスリボンＧＲ及びガラス板を製造する方法について説明する。まず、成形用ロール１８に溶融ガラスＧＭを供給してガラスリボンＧＲを成形する（成形工程）。成形用ロール１８によって成形されたガラスリボンＧＲは、搬送ロール１９によって水平方向に搬送される。
【００６４】
放射温度計１２によるガラスリボンＧＲの温度測定は、搬送過程で行われる（測定工程）。この測定工程において、演算装置１３は、温度計１５により測定されるガラスリボンＧＲが搬送される搬送空間の温度に基づいて、当該搬送空間内の飽和水蒸気量を算出する。また、演算装置１３は、湿度計１６によって測定された搬送空間の相対湿度と、算出した飽和水蒸気量とに基づいて搬送空間の水蒸気量を算出する。演算装置１３は、算出した水蒸気量に放射温度計１２とガラスリボンＧＲとの距離Ｄを乗じることにより、ガラスリボンＧＲから放射温度計１２までの空間の水分量を算出し、その水分量に基づいてガラスリボンＧＲの放射率を決定する。放射温度計１２は、決定（入力）されたガラスリボンＧＲの放射率に基づいて、成形用ロール１８の下方を移動するガラスリボンＧＲの温度を測定する。
【００６５】
本実施形態では、第一実施形態において例示した窓部１０が存在しない。したがって、本実施形態では、窓部１０の透過率に基づく放射率の補正は行われない。上記の測定工程の後、第一実施形態と同様に、徐冷炉による徐冷工程、冷却部による冷却工程、及び切断部による切断工程を経て、ガラス板が形成される。
【００６６】
なお、本発明は、上記実施形態の構成に限定されるものではなく、上記した作用効果に限定されるものでもない。本発明は、本発明の要旨を逸脱しない範囲で種々の変更が可能である。
【００６７】
上記の実施形態では、ガラスリボンＧＲから放射温度計１２までの空間の水分量と放射率との関係を用いたものを例示したが、本発明は、この構成に限定されるものではない。ガラスリボンＧＲから放射温度計１２までの距離Ｄが一定であり、距離Ｄの変化を考慮する必要がないのであれば、ガラスリボンＧＲ（ガラス物品）が存在する空間の水蒸気量と放射率との関係を用いてもよい。水蒸気量と放射率との関係は、例えば、試験体と放射温度計１２の距離をガラスリボンＧＲから放射温度計１２までの距離Ｄと同じにした状態で、試験炉内の水蒸気量を変化させながら、試験炉内に配置される試験体を放射温度計１２で測定することにより取得すればよい。
【００６８】
上記の実施形態では、ガラス物品の製造方法として、オーバーフローダウンドロー法、ロールアウト法を利用したものを例示したが、本発明は、この構成に限定されるものではない。ガラスリボン（ガラス物品）は、フロート法その他の各種成形法を利用して製造され得る。また、ガラス物品は、管ガラスであってもよく、管ガラスの成形には、ダンナー法やベロー法を採用できる。
【００６９】
上記の実施形態では、演算装置１３によって放射率を決定したが、演算装置１３を用いることなく、放射率を決定し、放射温度計１２に入力してもよい。この場合、例えば、作業者が温度及び湿度から水蒸気量や水分量、放射率を計算して決定してもよい。また、上記の実施形態では、演算装置１３の表示部１３ａにガラスリボンＧＲの熱分布図を表示したが、放射温度計１２が表示部を有する場合は、放射温度計１２の表示部にガラスリボンＧＲの熱分布図を表示してもよい。
【００７０】
上記の第一実施形態では、ガラスリボンＧＲを切断してガラス板ＧＳを形成する切断工程Ｓ５を例示したが、本発明はこの構成に限定されるものではない。本発明に係るガラス物品の製造方法は、切断工程Ｓ５に替えて、ガラスリボンＧＲをロール状に巻き取って、ガラスロールを構成する工程（巻取工程）を備えてもよい。
【００７１】
上記の第一実施形態では、放射温度計１２を窓部１０に近接して配置した例を示しが、本発明は、この構成に限定されるものではない。放射温度計１２は、徐冷炉３の外部において窓部１０から離れた位置に設けられてもよい。窓部１０から放射温度計１２までの距離が大きいと、窓部１０の面積が小さい場合に放射温度計１２で測定できるガラスリボンＧＲの範囲（面積）が小さくなる。また、徐冷炉３の外部と内部での水蒸気量の差によってガラスリボンＧＲの温度測定の精度が若干低下するおそれがある。これらを防止するため、放射温度計１２は、窓部１０に近接させていることが好ましく、放射温度計１２を窓部１０に接触させていることがより好ましい。
【符号の説明】
【００７２】
２            成形炉
２ａ          炉壁（壁部）
３            徐冷炉
３ａ          炉壁（壁部）
４            冷却部（冷却空間）
１０            窓部
１２            放射温度計
１８            成形用ロール
ＡＦ          近似式
Ｄ            ガラスリボンから放射温度計までの距離
ＧＲ          ガラスリボン（ガラス物品）
ＧＳ          ガラス板（ガラス物品）
Ｓ４          測定工程
【図１】
2020101436.tif 000003
【図２】
2020101436.tif 000004
【図３】
2020101436.tif 000005
【図４】
2020101436.tif 000006
【図５】
2020101436.tif 000007
【図６】
2020101436.tif 000008